FR 2955864 A1 20110805 FR 1050660 A 20100201 Description La présente invention concerne le domaine des compositions de poudre à base de polyamide utilisées dans les procédés de revêtement d'objets, notamment métalliques. Dans ces procédés, le film ou revêtement provient de la fusion d'une couche de poudre préalablement déposée sur l'objet. Ces procédés sont ci-après dénommés « procédés de revêtement par poudrage >>. Il existe à l'échelle industrielle plusieurs procédés de revêtement par poudrage. Un premier type de procédé est le poudrage électrostatique, il consiste à charger la poudre d'électricité statique et à la mettre en contact avec l'objet à recouvrir relié à un potentiel zéro. Par exemple la poudre est injectée dans un pistolet électrostatique qui va charger la dite poudre par effet Corona (aussi appelé effet couronne), par triboélectrification ou par combinaison des deux. La poudre ainsi chargée est projetée sur l'objet à 15 recouvrir relié à un potentiel zéro. Selon une autre forme de poudrage électrostatique on trempe l'objet relié à un potentiel zéro dans un lit fluidisé de poudre chargée. A l'intérieur du lit fluidisé se trouve de la poudre dont on veut recouvrir l'objet. Cette poudre est sous la forme de particules solides de faible, taille, c'est-à-dire de taille comprise entre 0.01 et 1. min, de forme 20 quelconque, qui sont en état de fluidisation à l'intérieur du lit en présence d'air ou de tout autre gaz. Dans le lit fluidisé il existe des électrodes pour charger la poudre par effet corona ou un dispositif pour la charger par effet triboélectrique. L'objet recouvert de poudre est ensuite placé à une température suffisante, par exemple dans un four, pour assurer un 25 revêtement par fusion de la poudre provoquant la filmification. Par exemple, pour une poudre de polyamide 1.11 il suffit de chauffer à 220'C. Un deuxième type de procédé consiste à préchauffer l'objet à recouvrir à une température supérieure à la température de fusion de la poudre. Une fois chaud, l'objet est immédiatement immergé dans un lit fluidisé de poudre; la poudre fond au. contact de. l'objet chaud et .filmifie. Un recouvrement solide est ainsi assuré.. Parmi les défauts.rencontrés clans les revêtements polymères obtenus par poudrage,. on. note plus souvent les piqûres et les yeux de poisson. 5. Urie piqûre correspond à la formation de trous..ou cratères à. la surface d'un revêtement, provoques par Un défaut d'étalement. dû filin polynière lorsqu'if filmifie et durcit. Les yeux de poisson forment généralement lorsque le revêtement ne peut l'rtouilfer suffisamment la surface ou. lorsque les particules de polymère coalescent mal entre .elles. ou encore en cas de 1.0 mauvaise compatibilité de la matrice polyamide avec les pigments. Le. revêtement fondu forme. un motif qui. ressemble à des yeux de poisson. Era plus d'être inesthétiques,ces défauts peuvent entrener desprObiernes. corrosion. .11 arrive également que certains revêtements et surfaces d'objets subissent une perte de teinte ou -un jaunissement Les revêtements en possèdent une bonne résistance polyamide l'abrasion, une bonne résistance a la corrosion et.. ils sont très faciles à mettre en ouvre: Les brevets EP0367653, EP0706544, E( P 0821039, .EPI 453906, EP1541650 et là. demande de brevet W02008029070.: déposées par la demanderesse décrivent ces propriétés avantageuses obtenues avec. les 20 revêtements polyamide. La présente invention s'intéresse plus. particulièrement aux. revêtements hautes performances, qui combinant de nombreuses -propriétés,. qu'elles soient fonctionnelles : résistance a la corrosion,. à l'abrasion, résistance chimique, à 25 l'hydrolyse,. résistance thermique, aux UV, à la chaleur sèche, flexibilité du film de revêtement ou esthétiquese notamment d'aspect métallique, par exemple de couleur argentée, dorée ou irisée. Les compositions de revêtement préparées par mélange à sec et contenant des pigments, en particulier des métalliques (aluminium) ou nacrés (par exemple mica/oxyde de titane) sont particulièrement sensibles a la formation des yeux de poisson ainsi qu'à l'envolée de pigments pendant la f[uidisation. La présente invention à donc pour but de fournir une composition de poudre polyamide et un procédé de revêtement ne présentant pas ces inconvénients. En particulier, la présente invention a pour but de fournir une composition de poudre de revêtement améliorée : qui évite la formation d'yeux de poissons, cratères, et autres défauts de revêtement en surface du film, et qui est facile à mettre en oeuvre dans les procédés existants de revêtement par poudrage. La demanderesse a montré qu'une utilisation particulière de polypropylène glycol dans une telle composition de poudre de revêtement polyamide permet de limiter l'envolée de pigments au cours du procédé de poudrage et surtout permet de remédier à aux défauts de surface (yeux de poisson) sur les revêtements obtenus. La présente invention a donc pour objet une composition de revêtement sous forme de poudre libre comprenant en poids 20 - de 50 à 99,99 %, de préférence de 80 â 99,99%, de préférence de 90 à 99,99%, ou mieux de 99,5 à 99,99%, de poudre de polyamide, de 0,01 à 0,5 % de polypropylène glycol, de préférence de 0,05 à 0,2%ä de préférence de 0,05 à 0,1% de polypropylène glycol, sur le poids total de la composition. 25 La présente invention a notamment pour objet une composition de revêtement sous forme de poudre comprenant en poids : - de 50 à 99,9 %, de préférence de 89,5 à 99,9%, de poudre de polyamide, - de 0,1 à 10 % d'au moins un pigment, - de 0,01 à 0,5 de polypropylène glycol, sur le poids total de la composition. La présente invention a encore pour objet une composition de revêtement sous forme de poudre comprenant en poids : - de 50 à 99,9%, de préférence de 94,5 à 99,9%, e poudre de polyamide, - de 0,1 à 5 % d'au moins un pigment à effet optique, - de 0,01 à 0,5 % de polypropylène glycol, sur le poids total de la composition. La composition selon l'invention sert notamment à recouvrir et/ ou protéger toute sorte d'objets, notamment métalliques, tels que ceux en aluminium, en alliages d'aluminium, en acier et ses alliages, etc. L'invention est particulièrement utile pour les articles en til métallique, par exemple les paniers métalliques de lave-vaisselle. La composition de l'invention, sous la 15 forme d'un revêtement, peut également recouvrir des objets non métalliques, comme le bois, le plastique, la céramique ou encore des textiles. La poudre de polyamide Avantageusement, le polyamide (abrégé PA) est choisi parmi le PA 11, PA 12, PA 6.10, PA 6.12, PA 6.14, PA 6.18, PA 10.10, PA 10.12, les 20 copolyamides, et leurs mélanges. Ces polyamides sont décrits notamment dans la demande FR2933706 page 11 ligne 9 à page. 14 ligne 23. Les polyamides de viscosité inhérente comprise dans la gamme allant de 0,7 à 2, de préférence dans la gamine de 0,86 à 1,15 sont préférés (viscosité inhérente mesurée à une concentration en polyamide de 0,5% en poids en solution 25 dans du métacrésol sur le poids total de la solution, à 20'C, au moyen d'un viscosimètre Ubbelohde) En particulier, les poudres de polyamide fil Rilsan@ forment des revêtements qui confèrent une protection de surface offrant une combinaison unique de propriétés : résistance chimique, résistance à la corrosion, résistance à l'abrasion, résistance aux chocs, résistance à la Cavitation-érosion, faible coefficient dei friction, fini de surface esthétique, agréable au toucher, compatibilité avec les .produits alimentaires, propriétés hygiéniques et antibactériennes.. Bien que, con.for.inement aà. un Mode de réalisation préféré de l'invention, la présente invention soit ,généralement décrite dans la suite du.' texte en référence à une poudre de. PA ii (qui a l'avantage supplémentaire d'are d'origine renouvelable), la présente invention rie se limite évidemment pas aux poudres de PA I1. La présente invention inclut toute poudre de PA (hornopolyamide ou. copolyamide) et dans laquelle les particules sont de granulométrie comprise Lü entre 5 et .O(}() l.tm, de préférence de l'ordre de 40 et 200 ltm, A titre d'exemple de grades polyamides disponibles dans le Commerce et particulièrement appropriés pour la présente invention, on peut citer notamment des produits de la marque Rilsan®' à base de P.A. 7:i de la Société Arkema. t Ite(S) pigmenttsi Avantageusement, la composition de l'invention. comprend. de 0,f. . 10% d'au. moins un pigment. Un pigment est une matière colorante et/ou apportant un aspect «métallique» ou. «irisé», se présentant sous forme dune. poudre (colore, blanche ou. noire), et insoluble, contrairement aux 20 colorants » proprement dits, dans les solvants et les substrats. Selon un mode de réalisation de l'invention,. les compositions. de revêtement comprennent des pigments classiques tx.onochromatiques, tels que ceux couramment utilisés. dans les peintures et revêtements (le l'art antérieur Ces pigments sont responsables de la couleur et de 'l'opacité du. revêtement. C'e z sont des solides pulvérulents, de granulométrie très fine (généralement. inférieure à 1 lein), minéraux Ou organiques bien connus de l'homme du métier.. A titre d'exemples, on peut citer le dioxyde de titane, l'oxyde de zinc,. le noir de carbone; les oxydes de fer, les ferrocyanures ferriques de. potassium, de sodium, le vert oxyde de chrome; les chromophores, les auxochromes, les azoYque, les phtalocyanines Ces pigments très courants ne sont donc pas décrits davantage. Selon un anode de réalisation préféré dé l'invention, la composition comprend au moins un pigment .A. effet chois les pigments diffractants, les .pigments interférentiels, tels que les nacres, les pigments réfléchissants et leurs mélanges.. Ce sont ceux. définis dans la demande FR2933706, Par pigment. à. effeti on. entend tout Matériau à effet optique spécifique, Cet effet est différent d'un simple effet de teinte .conVentionneli c'est-àsdireunifié et stabilisé tel que produit par les matières colorantes classiques comme par exemple les pigments monochromatiques. Au sens de.. «stabilisé» signifie dénué d'effet de variabilité: de la cordent avec l'angle d'observation ou encore. en réponse A un changement de température. Par exemple, le matériau .à effet optique peut être choisi parmi les partictiles à reflet métallique,. les agents de colorationonioehromatiques, les pigments. 1.5 diffractants, les agents thermochromes, les agents azurants optiques, ainsi. que les fibres; notamment interférentielles, Bien entendu, ces différents:. matériaux peuvent être associés :de manière à procurer la manifestation simultanée de deux. effets, voire d'un nouvel effet conforme à l'invention. Les pigments à effet. pouvant entrer. dons la composition de l'invention Dl sont choisis de préférence parmi les pignints diffractants, les pigments interférentiels, les pigments réfléchissants et leurs mélanges. Ils peuvent être présents dans la composition de 'l'invention selon une teneur allant de 0,1 à 10% en poids, de préférence de. 0,1 à. 5% en poids, de préférence de 0,1 à 3% en poids, et mieux de 0,1 à 1 % en poids. .par rapport au poids total de 25.. composition.. L'expression « pigment interférentiel » désigne un piment capable de produire une couleur par ui. phénomène enterférencesi par exemple entre. la lumière réfléchie par une pluralité de couches superposées d'indices de réfraction. différents, notamment une succession de couches de haut et de bas Indices de réfraetiOn. Un pigment interférentiel peut par exemple comporter plus quatre couches d'indieesde réfraction différents. Les. couches du pigment interférentiel peuvent entourer ou. non un noyau, lequel peut présenter une forme aplatie ou non. Les nacres sont des exemples de pigmentS. interférentiels. Par« ..nacre », .faut comprendre des particules eolorées detonte forme, irisées ou non, notamment produites par certains mollusques dans leur coquille ou bien synthétisées et qui présentent un effet de. couleur par interférence optique. Comme exemples de nacres, on peut. citer les pigments nacrés tels que le mica titane recouvert avec un oxyde de t0 fer, le1-rtica recouvert dioXychlorure de bismuth,. le mica titane recouvert avec de.. 'oxyde de chrome, le mica titane recouvert avec un colorant Organique notamment du type précité. ainsi que les pigments nacrés à base droxychlorure..de bismuth.. 11 peut également s'agir de particules de mica à surface desque'llerys sont superposées moins deUX .couches successives 1.5 dioxydes métalliques. et/ou cie. Matières colorantes organiques..Par.mi les nacres disponibles sur le marché, on peut citer les nacres commercialisées pe la société BASE, par la société MERCK, par la société ECKART, et par la société ENGELHARI). Les nacres plus particulièrement posséder une couleur ou un reflet jaune, rose, rouge, bronze, orange, brun, gris, argent,. 20 cuivré, métallisé et/ou moiré. A titre illustratifles nacres pouvant être introduites en: tant que. pigment interférentiel dans la composition de l'invention, on. peut .citer les nacres de couleur or notamment commercialisées par la société ENGELHARD sous .1:e. nom de Brillant gold 21.2E (Timica),. Gold 2220 (Cloisonne), Spart le gold (Timica), Gold 4504 25 et MOnarch gold 233X (Cloisonne) ; les nacres bronzes notamment comtnercialisées. par la société: MERCK sous la dénomination Bronze .fine (1.7384). (Colorona et. Bronze (17353) (Colorona) et par la société ENGELHARD sous la dénoMination Super bronze (Cloisonne) ; les nacres oranges notamment commercialisées par la société :ENGELFIARD sous. la dénomination Orange 363C (Cloisonne) et Orange MCR 101 (Cosmica) et par la société M ERCK sous la dénomination Passion orange. (Colorona) et Matte orange (1.7449) (Microna) les nacres de teinte brune notamment commercialisées par la société ENGELHARD sous la dénomination Nu- antique copper 340)(13 (Cloisonne) et Brown CL4509 (Chromalite.) ; les nacres à reflet cuivre notamment commercialisées par la société ENGELHARD sous la dénomination Copper 340A (Timica) ; les nacres a reflet rouge notamment commercialisées par la société MERCK sous la dénomination Sienna fine (17386) (Colorona) ; les nacres à reflet jaune notamment commercialisées par [0 la société ENGELIMRD sous la dénomination Yellow (4502) (Chrornalite) les nacres de teinte rouge à reflet or notamment commercialisées par la société ENGELHARD sous la dénomination Sunstone 6012 (Gemtone) ; les nacres roses notamment commercialisées par la société ENGELHARD sous la dénomination Tan opale G005 (Gerntone) ; les nacres noires à reflet or 15 notamment commercialisées par la société ENGELHARD sous la dénomination Nu antique bronze 240 AB (Tirnica), les nacres bleues notamment commercialisées par la société MERCK sous la dénomination Matte plue (17433) (Microna), les nacres blanches à reflet argenté notamment commercialisées par la société MERCK sous la dénomination Xirona Silver et 20 les nacres orangées rosées vert doré notamment commercialisées par la société MERCK sous la dénomination Indian sommer (Xirona) et leurs mélanges. On utilise de préférence une matière colorante choisie parmi les nacres, en particulier les micas recouverts d'au moins une couche d'oxyde métallique. 25 Rien entendu, l'utilisation d'autres pigments à effet, tels que des particules réfléchissantes interférentielles, des pigments goniochromatiques, des fibres goniochromatiques dispersées de longueur inférieure à 80 tins par exemple, des pigments diffractants, et/ou des particules réfléchissantes, tels que décrits dans la demande FR2933706 (page 15 ligne 24 à page 27 ligne 11) est également envisageable. Avantageusement, la. composition de l'invention comprend en. outre de 0,1 à Q,3 % en poids d'au moins un pigment métallique. Le terme de «pigment métallique» recouvre des poudres à base d'aluminium, de magnésium, de cuivre, de fer (acier), de bronze, de titane ou des dérivés micacés, généralement utilisées comme additifs, en particulier des peintures et encres. Les paramètres physiques influant sur l'aspect « métallique conféré par lesdits pigments sont les dimensions moyennes des particules constituant la poudre, leur forme, leur distribution et leur orientation clans la formulation finale. Ils présentent généralement une granulométrie comprise entre 5 et 25 pin et une forme dite en écailles plates ou paillettes ou encore en micro-lamelles et sont subdivisés en deux types, selon leur comportement au mouillage dans les solvants : - Les pigments pelliculants (ou leafing) qui restent en surface de la formulation et s'orientent parallèlement aux interfaces en formant une couche métallique dense ce qui confère au milieu un pouvoir réflecteur très élevé et une excellente protection. Les pigments non-pellieulants qui s'orientent plus ou moins 20 parallèlement au substrat, de manière aléatoire et dans le bas de couche de la préparation. La composition selon l'invention peut comprendre des pigments métalliques, de préférence des pigments non pelliculants, de type aluminium préférentiellement, et à condition que leur teneur dans la 25 composition ne dépasse pas 0,3% en poids sur le poids total d la composition. A titre d'exemple de pigments métalliques pouvant être utilisés dans la composition de la présente invention, on peut citer ceux de la Société Ecicart-Werke : Chromai® X (poudres c'aluminium pelliculant, traitées en surface par de l'acide stéarique et de diamètre moyen 9 ILtm), ou Chromai@ XV (poudres d'aluminium pellieulant). Le_EnkLf-)ropylène glycol «abréie PPG La teneur en polypropylène glycol utilisée dans la composition de l'invention est comprise dans la gamme allant de 0,01 à 0,5% en poids, de préférence de 0,05 à 0,2%, de préférence de 0,05 à 0,1 %, sur le poids total de la composition de poudre de revêtement. Une teneur supérieure à 0,5% n'est pas appropriée car elle peut diminuer l'écoulement ou la fluidisation de la poudre pendant le procédé de revêtement. De préférence, la masse molaire du polypropylène glycol est comprise dans la gamme allant de 1000 à 3000 g/mol. Des masses molaires inférieures à 1000 g/moi nécessitent d'augmenter la teneur en polypropylène glycol pour éviter la formation des yeux de poisson à la surface du revêtement, ce qui peut rendre la composition de poudre plus difficile à mettre en oeuvre 15 dans les procédés de revêtement par poudrage. Car au lieu de former une poudre de particules parfaitement libres, la composition peut comporter des agrégats ou des boues impossibles à fluidiser et/ou le revêtement obtenu. n'est pas lisse. A. l'inverse, si la masse molaire du polypropylène glycol est supérieure à 3000 g/mol, il se mélange difficilement avec la poudre 20 polyamide, la composition obtenue est trop visqueuse pour obtenir une poudre libre, le mélange n'est pas suffisamment homogène et le film de revêtement peut faire apparaître une séparation de phase entre le PA et le PPG à certains endroits. Additifs 25 Une composition selon l'invention peut comprendre en outre toutes sortes d'additifs et adjuvants usuellement utilisés dans le domaine des revêtements. peut s'agir d'additifs qui confèrent certaines propriétés spécifiques à la poudre et/ou au film de revêtement, telles que l'aptitude à la fluidité, la coulabilité, etc. A titre d'exemple, les additifs peuvent être choisis 2955864 t parmi les agents-filmogènesr et le cas échéant les auxiliaires de filmification, les gommes, les. polymères serai-cristallins, les agents antioxydants, les agents anticorrosion, les conservateurs, des agents protecteurs contre les UV, et leurs mélanges: On peu. citer en. outre des pigrnents pour l'absorption 5 infra rouge, du noir de carbone, des charges minérales pour diminuer les contraintes internes et des iadditifs ante-.feu. Ces charges sont par exemple de s fibres verre, des fibres de carbone, des nano-charges, des nano'-argiles et des nano-tubes de carbone. Il. relève. des opérations de routine de l'homme de `l'art d'ajuster• la Io nature et la quantité des additifS et/ou .des charges présent(e)s clans les compositions conformes à l'invention, de telle sorte que les propriétés esthétiques et les propriétés de viscosité désirées de ces .dernières n'en soient pas affectées, Procédé de fabrication de la composition deepoudre 1.5 La présente invention a également pour 'bjet un procédé de fabrication de poudre de composition conforme à l'invention, et comprenant le mélange. à .sec (« dry blend ») du polyamide sous forrrte de poudre, du polypropylène glycol et dtt(des) pigment(s).éventuel(s de pr°éférence ajoutés dans cet ordre. Le P.P(,iest. ajouté de préférence en début de mélange, avant 20 le(s) pigment(s), En effet, ajouté en fin de mélange, il peut provoquer une mauvaise. fluidisationeet donner une teinte inhomogène sur le revêtement final. Le mélange est avantageusement réalisé à température ambiante. Dans les. exemples décrits ci-après, on utilise un mélangeur flenschel, dont la vitesse de rotation est ajustée par l'opérateur, Bien entendu, tout autre type 25 de mélangeur pourrait être utilisé, tel que par eXemple un. mélangeur MAGIMIX, 0u LOEDIGE. Les poudres peuvent être éventuellement tamisées après le mélange. Le diamètre moyen (D50 dans la présente description) .des particules de poudre de le composition selon l'invention est avantageusement compris entre> ...5.1. un etl mm, de préférence compris dans la ganu-ne allant de 40: à 200 ffl. Le 1)50 est mesure selon la norme ISO 9276 - parties 1 à 6 « Représentation de données obtenues par analyse granulôMétrique »... Pioç é de revêternentelpoudrage De. façon plus générale, la présente invention. a pour objet l'utilisation de polypropylène .glycol dans une composition pulvérulente à base de polyamide. .pour le revêtement para poudrage d'Objets,. notaMnie.nt métalliques. Le revêtement par poudrage comprend notamment poudrage. électrostatique et/ou le trempage en lit fluidisé. et/ ou le revêtement minicoat » et/ou. « maxieoat », notamment pour le revêtement. :à grande vitesse de pièces de toutes tailles. L'Utilisation d'Une composition conforme à l'invention. dans un procédé de revêtement par poudrage. d'un objet, notamment métallique, est particulièrement préférée. Le procédé de l'invention peut également recouvrir des objets non métalliques, comme le 15 bois, le plastique ou la céramique. La présente invention. a. encore pour objet un procédé de revêtement d'un objet par fusion d'une couche de poudre de composition conforme à Selon un premier mode de réalisation, le. procédé de l'invention comprend 20 les étapes suivantes charger la. poudre électriquement approcher l'objet de la poudre eu mettre en contactl'objet et la poudre, l"objet étant relié à un potentiel zéro ou suffisant pour le recouvrir de poudreä. 25. soumettre l'objet recouvert de poudre à une température suffisante pour obtenir un revêtement par fusion de poudre... Selon un. deuxième mode de réalisation, procédé de l'' nvention comprenant les étapes suivantes disposer la poudre dans un 1it.fluidisé chauffer l'objet à recouvrir à une température suffisante pour que la poudre fonde à son contact, - tremper l'objet dans le lit fluidisé un temps suffisant pour qu'il se recouvre de poudre, - retirer l'objet du lit fluidisé. Selon un troisième mode de réalisation, le procédé comprend les étapes suivantes chauffer l'objet à recouvrir à une température suffisante pour que la poudre fonde à son contact, projeter la poudre sur l'objet pour qu'il se recouvre de poudre. Quel que soit le mode de revêtement par poudrage, l'objet est recouvert d'une mince couche de poudre. L'épaisseur de la mince couche de poudre peut aller jusqu'à 2 mm, elle est avantageusement comprise entre 0,1 et 0,6 mm. Après poudrage, l'objet est éventuellement soumis à un chauffage ou 15 une cuisson (« post-fusion ») pour parfaire le lissage du revêtement. La poudre fond, filmifie et forme le revêtement. La présente invention concerne également tout type d'objet comprenant un revêtement obtenu par poudrage d'une composition conforme à l'invention. Cet objet est avantageusement choisi parmi les objets suivants 20 un panier de lave-vaisselle, un rouleau d'imprimerie, un clip ou un ajusteur dans l'industrie textile, un clip, ressort, charnière pour l'industrie du bâtiment, un composant de mobilier extérieur ou intérieur, un composant de boîtier, connecteur, tube, gaine, câble, un composant d'équipement sportif, de chaussure, de chaussure de sport, de semelle de chaussure, de décoration, 25 de bagage, de lunettes, d'équipement audio-visuel, informatique, électrique, électronique, d'équipement automobile ou aéronautique, un composant d'équipement médical et/ou agroalimentaire. L'objet selon l'invention appartient avantageusement au domaine du bâtiment (clous, vis, attaches, pitons, gonds, crochets), de l'industrie électrique et électronique (serre eâbles, attaehesrferrites), au domaine textile (brassières, boucles, boutons), au domaine automobile (arbres cannelés, rails de portes coulissantes, rails de sièges, ressorts, attaches, agrafes, pièces mobiles, boucles de ceinture de sécurité), l'industrie des fluides (canalisations, raccords, pompes, et des valves). Exemples : Les exemples ci-dessous illustrent la présente invention sans en limiter la portée. Dans les exemples, sauf indication contraire, tous les pourcentages et Io parties sont exprimés en poids. Bien que les essais se réfèrent à une composition à base de polyamide 11, il est bien entendu que les compositions selon la présente invention ne se limitent pas à ce mode de réalisation, mais peuvent comprendre tout type de polyamide, seul ou en mélange. 15 Fabrication des compositions des essais 1 à On utilise une poudre de polyamide 11 ilsanO (PA11) de viscosité inhérente comprise dans la gamme 1,05 à 1,15 (mesure à 0,5% en poids dans du métacrésol, à 20«:). La poudre de polyamide a un D50 sensiblement égal à 100 ptm. 20 On utilise les pigments suivants Pigments Noir,. jaune et Rouge. (oxyde de fer) de marque Bàyferroxe et de granulométrie respective : 0,6 lez , 0,2-0,8 lem, et 0,17 lien. Pigments interférentiels, de marque Iriodin® de Merck o Pour les essais 1 à 14 :. pigment mica/Ti02/Sn02 de 25 granulométrie allant de 1 à 15 pm, Pour- les essais 15 et 16 : mica/TiO .SnO2 granulométrie allant d .20 à 100 i.trri Pigment aluminium:: 15. lin1, de marque ANDARTe PC.S 1500 de ECKARI'. Différentes sortes et teneurs de polyéther (REG, PPG, V1'MG ou copolymère PEG/PPG) sont testées dans la composition de référence (tableau 1 : colonne « Réf ») - dans les comparatifs à 6: du polyéthylène glycol (PEC) de masses 5 molaires respectives (en g/mol) 600 (teneurs de 0,05 et 0,1%), 1500 (0,05 et 0,1%) et 8000 (0,05 et 0,1%) ; - dans les essais 7 à 12: du polypropylène glycol (PPG) de masses molaires respectives (en g/mol) : 450 et 2000 (0,05 ; 0,1 et 0,2 %) ; - dans le comparatif 13 : polytétrarnéthylène glycol (PTNIG) de masse IO molaire (en g/mol) 2000 (teneur de 0,2%) ; - dans le comparatif 14: le copolymère PEG/PPG (ratio 80/20) de masse molaire 8000 (teneur 0,1%), I,e polyéther est ajouté à la poudre polyamide par mélange à sec (« dry blend »). Puis les pigments sont ajoutés par mélange à sec au mélange ainsi 15 obtenu. On utilise un mélangeur 10E. La poudre de PA est introduite dans le mélangeur et mise en agitation. On ajoute le polyéther, on mélange (60 secondes à 900tr/min). On ajoute ensuite tous les pigments et on mélange de nouveau (100 secondes à 900tr/min). Chaque composition est mise en oeuvre dans un procédé de revêtement selon 20 l'invention, par trempage en lit fluidisé. Bien entendu le dispositif de trempage en lit fluidisé n'est donné qu'a titre d'exemple et tout autre dispositif de revêtement d'un objet par un film, tel que la pulvérisation ou le poudrage électrostatique, pourrait également être employé dans le procédé de l'invention. 25 Chaque composition de poudre de revêtement est appliquée par poudrage sur 5 plaques en acier de dimension 100x50x3 mm. Les conditions d'application comprennent : - un chauffage des plaques pendant 10 min à 330'C, suivi de leur trempage pendant 4 secondes dans le lit fluidisé, puis de - leur refroidissement à 1 air. Les compositions à haute teneur en pigments forment en général un nuage de pigment(s) au dessus du lit fluidisé et laissent un dépôt sur le rebord de la cuve après quelques secondes seulement de fluidisation, ce dépôt étant constitué essentiellement de pigments, On remarque que la formule contenant du PPG ne forme pas de nuage de pigments au-dessus du lit fluidisé et donne seulement le dépôt de poudre de polyamide habituellement constaté lors de la fluidisation d'une poudre de polyamide sans pigment. IO Des images de microscopie n'ont pas permis de mettre en évidence un phénomène de collage ni d'imprégnation des pigments sur les grains de poudre dans les compositions de l'invention. Evaluation des yeux de poisson sur les revêtements obtenus : On note dans le tableau 1 la présence (« oui » ou « non ») d'yeux de poisson 15 sur le revêtement obtenu sur chaque plaquette. Parmi les produits testés, seuls : le PPG 2000 lorsqu'il est utilisé à des teneurs de 0,05%, 0,1% ou 0,2% dans la composition (Exemples 10 à 12), et le PPG 450 utilisé 0,2% (Exemple 9) 20 permettent de supprimer totalement les yeux de poisson. On ne constate pas d'amélioration de ce défaut qui reste présent sur les revêtements obtenus par poudrage des compositions comprenant du PEG, PTMG ou copolymère PEG/PPG (Comparatifs 1 à 6 et 13 à 14). Au contraire, on observe même des défauts supplémentaires (cratères) avec les polyéthers 25 de masse molaire 8000 g/mol (PEG et copolymère PEG/PPG) et avec le PTMG. On note également une séparation de phase entre le polyamide et le PEG sur les films obtenus avec les comparatifs 5 et 6. 17 ' Essai Essai 1 Essai Essai Essai 5 Essai Essai Essai Essai Essai Essai !Essai Essai 13 Essai 14 Il 12 Polyamide 8,66 98,71 98,66 98,71 98,66 ,7 1 198,6 98,56 98,71 9 ,66 198 , 56. 98,56 98,66 i 98 76 98,71 ilsan interrérencief Pigment Jaune 1 0,05 0,05 0,05 0,05 0,05 1 0,05 0-,-0-5-- 0,05 Pigment Noir 0,07 0,07 illiÏ OiO7 0,07 0,07 0,07 0,07 0,07 0,07 0,07 1F'l9ment Rouge 0,02 0,02 ,02 0,02 0,02 0,02 0,02 1 0,02 0,02 0,02 PEG 600 0 05 PEG 1500 0,05 0,1 PEG 8000 05 0,1 PPG 45O 0,05 :1 ,2 1 PPG 2000 0,05 PTMG 2000 0,2 Copolymère 0,1 Présence 1 u oui Oui + Oui + rare rare non non non non defauts de defauts del d'yeux de oui 1 oui de hase de hase ------------------- . Des essais sur d'autres formules. dans le tableau 2 ci-dessous montrent que des teneurs en PPG de 0,05% ou 0,075% peuvent suffire supprimer les yeux. d e poisson. T(r!P./er;iti 2 Exemples 15 4 1.7 Ex 15 Ex 16 Ex 17 Poudre PA 11 98,85 98,025 Poudre PA II 99,4 colorée bleue PPG 2000 0,05 0075 0,1 Pigments 1 1,6 interférentiels Oxyde de fer 01 0,2 Pigment Noir Pigment Rouge 0,5 Oxyde de fer Pigment Aluminium 0,1 Envoléeldépôts de non non non pigments Présence d'yeux de non non non poisson La présence de PPG dans la composition de poudre polyamide selon l'invention n'altère pas les autres performances des revêtements en polyamide (résistance à l'abrasion, résistance à la corrosion, etc.). En outre, des essais de pollution croisée ont montré que des traces de grades de IO poudre PA additivée PPG (compositions selon l'invention) ne polluaient pas les grades de poudres PA qui ne comprennent pas d'anti-cratère. La mise en oeuvre d'une composition de poudre selon l'invention (exemptes 9 à 12 et 15 à 17) dans un procédé de revêtement par poudrage permet d'obtenir des pièces recouvertes d'un film homogène, sans défauts, ni yeux 15 de poisson. 20 Revendications1- Composition de revêtement sets forme de poudre libre comprenant. en poids -, de 50 à. 99,99' % de poudre de polyamide, -.de 0,01 à 0,5 % de polypropylène glycol, sur le poids total de l.a composition. 2- Composition de revêtement sous forme de poudre comprenant en to poids : - de 50 à 99,9 % de poudre de polyamide, - de 0,1 à 10 % d'au moins un pigment, - de 0,01 à 0,5 % de polypropylène glycol, sur le poids total de la composition. 15 3- Composition de revêtement sous forme de poudre comprenant en. poids. : -. de 50 à. 99,9 % de poudre de polyamide,. - de 0,1 à 5 % d'au moins un pigment à. effet optique . 20. de. 0,01 à 0,5 % de polypropylène glycol, sur le poids total de la composition. 4- Composition selon l'une quelconque des revendications 1 à 3, dans laquelle le polyamide est choisi parmi le PA 11, PA 12, PA 6.10, PA 6.1 2, PA 25 6,14, PA 6.18, PA 10.1 0, PA 10.12, les copolyamides, et leurs mélanges. 5- Composition selon la revendication 3 .04 4, dans :laquelle ledit au moins un pigment à effet est.. choisi parmi les pigrnents diffractants,. les pigments interférentielsä les pigmëntS réfléchissants et leurs Mélanges, 6- Composition selon l'une quelconque des- revendications 1 à 5,. dans laquelle la niasse molaire du polypropylène glycol est comprise dans gamme allant de1000 à3000 g/Mol, 7- Composition selon quelconque des revendications 1. à 6, comprenant en outre de 0,1..à 0.,3 % en poids d'au moins un pigment. métallique. Io 8- Procédé de fabrication de poudre de composition conforme à l'une quelconque des revendications 1 à 7, comprenant le mélange à sec du polyamide, du polypropylène glycol, et du pigment éventuel. 9- Procédé selon la revendication 8, dans lequel le polyamide, le 15 polypropylène glycol puis le pigment éventuel sont ajoutés dans cet ordre lors du mélange à sec. 10-Utilisation de polypropylène glycol. dans une composition pulvérulente à base de polyamide pour le .revêtement par poudrage d'objets, 20 notamment métalliques. Utilisation selon la revendication 10, dans laquelle le revêtement par°. poudrage d'un objet comprend le poudrage électrostatique et/ou le trempage en lit fluidiséde l'objet. 12- Utilisation d'une composition selon l'une quelconque des revendications 1 à 7 dans un procédé de revêtement d.«-objet métallique par poudrage. 25- Procédé de revêtement d'un objet par fusion. d"une couche de poudre de composition conforme à.rune quelconque des revendications. 1 à comprenant les étapes suivantes charger. la poudre électriquement,. approcliei ..l'objet de la poudre ou mettre en contact l'objet et la poudre, l'objet étant relié .à un potentiel zéro ou suffisant pour le recouvrir de poudreä. soumettre l'objet recouvert de poudre à. une température suffisante pourObtenir un revêtement par fusion de la poudre. 10 14- Procédé de revêtement d'un objet par fusion d'une couche de poudre de conforMe à. l'une quelconque des. revendications 1_ à. 7/. comprenant les étapes suivantes ùdisposer 1a poudre dans un lit .fluidisé .15 chauffer l'objet à recouvrir à une température suffisante pour que la poudre fonde à son contact, tremper l'objet dans lit fluidisé un temps .suffisent pour qu'il se recouvre de poudre, retirer l'objet du lit fluidisé. 20 15- Procédé de revêtement d'un objet par fusion d'une couche de poudre de composition conforme à l'une quelconque des revendications 1 à 7, comprenant Ies...étapes suivantes : chauffer l'objet à recouvrir à une température suffisante pour que la. 25 poudre fonde à son contact,. projeter la poudre sur l'objet pour qu'il se recouvre de poudre. 16, Objet comprenant un, revêtement obtenu par poudrage d'une composition conforrneà l'une quelconque des revendications 1 a 7. 17-. Objet selon. revendication 1,6, ledit objet étant un panier de lave-vaisselle, un. rouleau d'iMprimerie, un clip ou un ajusteur dans l'industrie textile, nt clip, ressort, charnière, un composant de mobilier extérieur ou intérieur, un composant de boîtier, connecteur, tuber gaine, câbl ,, un composant d'équipement sportif, de chaussure, de chaussure de. sport de. semelle de chaussure, de décoration, de bagage, de :lunettes, dféÇ uipement audio-visuel, informatique, électrique, électronique, d'équipement automobile ou aéronautique,.un composant ,d'équipement médical et/ou. agroalîmentaire. 189 Utilisation de polypropylène glycol en quantité efficace dans une composition de revêtement sous forme de poudre, pour éviter la formation des yeux de poisson à la surface du revêtement.15